(57)【特許請求の範囲】
【請求項１】
ろ過物品であって、
ポリマー材料を含む支持層と、相互に隣接して配置された少なくとも２つのフルオロポリマー膜を含む積み重ねられたフィルター材料と、を含む、複合ろ過構造と、
前記複合ろ過構造の周囲の密閉領域と、
前記密閉領域および外側ケースを相互に接続する取り付け溶着であって、前記複合ろ過構造を前記外側ケースに溶着する取り付け溶着と、
を含み、
前記取り付け溶着が、前記複合ろ過構造の外周からある距離離れてかつ前記密閉領域中を伸びており、前記距離が０超であり、
前記密閉領域が前記複合ろ過構造の厚さを通して溶融埋め込みされた前記支持層のポリマー材料により形成されている、ろ過物品。
【請求項２】
前記積み重ねられたフィルター材料が第１のフルオロポリマー膜および第２のフルオロポリマー膜を含み、前記第１のフルオロポリマー膜が前記第２のポリマー膜からある距離離れて位置しており、前記距離が１００μｍ未満である、請求項１に記載のろ過物品。
【請求項３】
前記第１のフルオロポリマー膜が第１の泡立ち点を有し、そして前記第２のフルオロポリマー膜が第２の泡立ち点を有し、前記第１の泡立ち点が前記第２の泡立ち点と異なる、請求項２に記載のろ過物品。
【請求項４】
前記フルオロポリマー膜が相互にラミネート加工されている、請求項１に記載のろ過物品。
【請求項５】
前記積み重ねられたフィルター材料は、多孔質ナノファイバー膜、転相膜、またはそれらの組み合わせをさらに含む、請求項１に記載のろ過物品。
【請求項６】
前記密閉領域および前記取り付け溶着がそれぞれ、そこを通ってポリマー材料を埋め込まれている、請求項１に記載のろ過物品。
【請求項７】
前記密閉領域および前記取り付け溶着がそこを通って前記ポリマー材料を埋め込まれている、請求項１に記載のろ過物品。
【請求項８】
前記支持層が、多孔質不織布、織物、メッシュ、または編物の、熱可塑性もしくは熱硬化性ポリマーを含む、請求項１に記載のろ過物品。
【請求項９】
前記フルオロポリマー膜の少なくとも１つが、延伸された、ポリテトラフルオロエチレン（ｅＰＴＦＥ）膜である、請求項１に記載のろ過物品。
【請求項１０】
前記密閉領域が、液体、気体、バクテリア、およびそれらの組み合わせに不浸透性である、請求項１に記載のろ過物品。
【請求項１１】
ろ過物品であって、
ポリマー材料を含む支持層と、第１のフルオロポリマー膜と第２のフルオロポリマー膜と第３のフルオロポリマー膜とを含み前記第２のフルオロポリマー膜が前記第１のフルオロポリマー膜と第２のフルオロポリマー膜との間に配置されている積み重ねられたフィルター材料と、を含む、複合ろ過構造と、
前記複合ろ過構造の周囲の密閉領域と、
前記密閉領域と外側ケースとを相互に接続する取り付け溶着であって、前記複合ろ過構造を前記外側ケースに付着させる取り付け溶着と、
を含む、ろ過物品であって、
前記第２のフルオロポリマー膜が、第１の泡立ち点を有し、そして前記第１のフルオロポリマー膜および第３のフルオロポリマー膜が、第２の泡立ち点を有し、前記第１の泡立ち点が前記第２の泡立ち点と異なり、
前記取り付け溶着が前記複合ろ過構造の外周からある距離離れておりかつ前記密閉領域中を伸びており、前記距離が０超であり、
前記密閉領域が前記複合ろ過構造の厚さを通して溶融埋め込みされた前記支持層のポリマー材料により形成されている、ろ過物品。
【請求項１２】
前記積み重ねられたフィルター材料が、多孔質ナノファイバー膜、転相膜、またはそれらの組み合わせをさらに含む、請求項１１に記載のろ過物品。
【請求項１３】
前記積み重ねられたフィルター材料が、多孔質ナノファイバー膜を含むプレフィルターをさらに含む、請求項１１に記載のろ過物品。
【請求項１４】
前記第１のフルオロポリマー膜、前記第２のフルオロポリマー膜、および前記第３のフルオロポリマー膜が相互にある距離離れて配置されており、前記距離が１００μｍ未満である、請求項１１に記載のろ過物品。
【請求項１５】
前記第１のフルオロポリマー膜、前記第２のフルオロポリマー膜、および前記第３のフルオロポリマー膜の少なくとも２つが、相互にラミネート加工されている、請求項１１に記載のろ過物品。
【請求項１６】
前記密閉領域および前記取り付け溶着がそれぞれ、そこを通ってポリマー材料を埋め込まれている、請求項１１に記載のろ過物品。
【請求項１７】
前記密閉領域および前記取り付け溶着がそこを通って前記ポリマー材料を埋め込まれている、請求項１１に記載のろ過物品。
【請求項１８】
前記支持層が、多孔質不織布、織物、メッシュ、または編物の、熱可塑性もしくは熱硬化性ポリマーを含む、請求項１１に記載のろ過物品。
【請求項１９】
前記フルオロポリマー膜の少なくとも１つが、延伸されたポリテトラフルオロエチレン（ｅＰＴＦＥ）膜である、請求項１１に記載のろ過物品。
【請求項２０】
前記密閉領域が、液体、気体、バクテリア、およびそれらの組み合わせに不浸透性である、請求項１１に記載のろ過物品。
【請求項２１】
ポリマー材料を含む支持層と、相互に隣接して配置された少なくとも２つのフルオロポリマー膜を含む積み重ねられたフィルター材料と、を含む、複合ろ過構造を組み立てることと、
前記支持層のポリマー材料が軟化しおよび流動し前記複合ろ過構造の厚さを通して埋め込まれるように、および前記ポリマー材料が硬化すると前記埋め込まれた領域が密閉領域を形成するように、前記複合ろ過構造に熱を適用して加熱される範囲内において前記支持層を形成する前記ポリマー材料を溶融させることによって、前記複合ろ過構造を密閉して、密閉領域を形成しおよびプリフォームを形成することと、
外側ケース中に前記プリフォームを配置することと、
前記複合ろ過構造を溶着して、前記複合ろ過構造の外周からある距離離れておりかつ前記密閉領域中を伸び、前記距離が０超である、取り付け溶着を形成することと、
を含む、ろ過物品を形成する方法。
【請求項２２】
前記積み重ねられたフィルター材料が、第１のフルオロポリマー膜および第２のフルオロポリマー膜を含み、前記第１のフルオロポリマー膜が前記第２のポリマー膜からある距離離れており、前記距離が１００μｍ未満である、請求項２１に記載の方法。
【請求項２３】
前記第１のフルオロポリマー膜が、第１の泡立ち点を有し、そして前記第２のフルオロポリマー膜が、第２の泡立ち点を有し、前記第１の泡立ち点が前記第２の泡立ち点と異なる、請求項２２に記載の方法。
【請求項２４】
前記フルオロポリマー膜が、相互にラミネート加工されている、請求項２１に記載の方法。
【請求項２５】
前記積み重ねられたフィルター材料が、多孔質ナノファイバー膜、転相膜、またはそれらの組み合わせをさらに含む、請求項２１に記載の方法。
【請求項２６】
前記積み重ねられたフィルター材料が、多孔質ナノファイバー膜を含むプレフィルターをさらに含む、請求項２１に記載の方法。
【請求項２７】
前記密閉領域および前記取り付け溶着が、それぞれ、そこを通ってポリマー材料を埋め込まれている、請求項２１に記載の方法。
【請求項２８】
前記密閉領域および前記取り付け溶着がそこを通って前記ポリマー材料を埋め込まれている、請求項２１に記載の方法。
【請求項２９】
前記溶着が、レーザー溶着または超音波溶着を含む、請求項２１に記載の方法。
【請求項３０】
ポリマー材料を含む支持層と、相互に隣接して配置された少なくとも２つの延伸されたフルオロポリマー膜を含む膜層と、を含む、複合ろ過構造を組み立てることと、
前記支持層のポリマー材料が軟化しおよび流動し前記複合ろ過構造の厚さを通して埋め込まれるように、および前記ポリマー材料が硬化すると前記埋め込まれた領域が密閉領域を形成するように、前記複合ろ過構造に熱を適用して加熱される範囲内において前記支持層を形成する前記ポリマー材料を溶融させることによって、複合ろ過構造を密閉して、外周の密閉領域を形成し、およびプリフォームを形成することと、
前記プリフォームを外側ケースに溶着し、および取り付け溶着を形成することと、
を含む、ろ過物品の形成方法であって、
前記密閉領域の少なくとも一部分が、前記取り付け溶着中にある、方法。
【請求項３１】
前記膜層が第１のフルオロポリマー膜および第２のフルオロポリマー膜を含み、前記第１のフルオロポリマー膜が前記第２のポリマー膜からある距離離れて位置し、前記距離が１００μｍ未満である、請求項３０に記載の方法。
【請求項３２】
前記第１のフルオロポリマー膜が第１の泡立ち点を有し、および前記第２のフルオロポリマー膜が第２の泡立ち点を有し、前記第１の泡立ち点が前記第２の泡立ち点と異なる、請求項３１に記載の方法。
【請求項３３】
前記フルオロポリマー膜が相互にラミネート加工されている、請求項３０に記載の方法。
【請求項３４】
前記膜層が、多孔質ナノファイバー膜、転相膜、またはそれらの組み合わせをさらに含む、請求項３０に記載の方法。
【請求項３５】
前記膜層が、多孔質ナノファイバー膜を含むプレフィルターをさらに含む、請求項３０に記載の方法。
【請求項３６】
前記密閉領域および前記取り付け溶着がそこを通って前記ポリマー材料を埋め込まれている、請求項３０に記載の方法。
【請求項３７】
前記密閉領域および前記取り付け溶着が、それぞれ、そこを通ってポリマー材料を埋め込まれている、請求項３０に記載の方法。
【請求項３８】
前記溶着が、レーザー溶着または超音波溶着を含む、請求項３０に記載の方法。
【発明の詳細な説明】
【技術分野】
【０００１】
本開示は、概して細菌のろ過に関し、およびさらに具体的に言うと、殺菌グレードのフィルターの細菌の保持要求を満たす層状ろ過物品に関する。
【背景技術】
【０００２】
製薬業界における、小スケールのガスライン、換気（ａｉｒ  ｖｅｎｔｉｎｇ）、および液体用途のための殺菌グレードのフィルターは周知である。典型的な用途は、タンク、フラスコ、瓶、および柔軟なバイオ反応器と関連した殺菌した通気およびろ過を含む。細菌のろ過を提供する公知のフィルターは、典型的には１つまたは２つ以上のフルオロポリマー膜を用い、そしてプラスチックフィルターケースまたはカプセルに取り付けられた膜ディスクの形態である。流量を改善させるために、細菌の保持のためのより薄い膜を使用する試みがなされた。しかし、そうした薄い膜は、非常に保持力があるが、典型的にはカプセルまたはケースなどのろ過機器中に一体化されることのできる少なくとも１つの保護層の使用を必要とする。異なる層を使用して充分な密閉を有する一体化されたろ過物品を達成することは、全てのろ過層の全断面を通る、シーリング材の不完全な貫通から問題がある。
【発明の概要】
【発明が解決しようとする課題】
【０００３】
細菌の保持の特徴を損なうことなくろ過の単位面積当たりの流量を改善することが望ましいので、ろ過物品への一体化を達成し、サイズが小さく軽量であり、そして単位面積当たりの高流量を提供し、殺菌グレードのフィルターの細菌の保持要求を満たす複合ろ過構造へのニーズがある。
【課題を解決するための手段】
【０００４】
本発明の一態様は、複合ろ過構造、複合ろ過構造の周りの密閉領域、および密閉領域と外側ケースとを相互に接続する取り付け溶着を含む、ろ過物品に関する。取り付け溶着は、複合ろ過構造を外側ケースに付着させる。さらに、取り付け溶着は、複合ろ過構造の外周からある距離でおよび密閉領域中を伸びる。例示的な態様において、密閉領域および取り付け溶着は、そこを通ってポリマー材料を埋め込まれている。複合ろ過構造は、支持層および積み重ねられたフィルター材料を含む。積み重ねられたフィルター材料は、相互に隣接して配置された少なくとも２つのフルオロポリマー膜を含む。フルオロポリマー膜は、積み重ねられたまたは層状の形態で配置されることができ、または共にラミネート加工されることができる。一態様では、フルオロポリマー膜の少なくとも１つは、延伸されたポリテトラフルオロエチレン膜である。支持層は、例えば、熱可塑性ポリマー材料を使用してできた、織物構造、不織構造、メッシュ、穴あきのポリマーフィルム、または編物構造であることができる。
【０００５】
本発明の第２の態様は、複合ろ過構造、複合ろ過構造周囲の密閉領域、および密閉領域と外側ケースとを相互に接続する取り付け溶着を含むろ過物品に関する。取り付け溶着は、複合ろ過構造を外側ケースに付着させ、そして複合ろ過構造の外周からある距離で密閉領域中を伸びる。例示的な態様において、密閉領域および取り付け溶着は、そこを通ってポリマー材料を埋め込まれている。複合ろ過構造は、支持層および積み重ねられたフィルター材料を含む。少なくとも１つの態様において、積み重ねられたフィルター材料は、少なくとも第１のフルオロポリマー膜、第２のフルオロポリマー膜、および第３のフルオロポリマー膜を含む。１つの例示的な態様において、第２のフルオロポリマー膜は、第１のフルオロポリマー膜と第３のフルオロポリマー膜との間に位置し、そして第１のフルオロポリマー膜および第３のフルオロポリマー膜と異なる泡立ち点を有する。フルオロポリマー膜は、積み重ねられたまたは層状の形態で配置されることができ、または共にラミネート加工されることができる。例示的な態様において、フルオロポリマー膜の少なくとも１つは、延伸されたポリテトラフルオロエチレン膜である。支持層は、多孔質不織布、織物メッシュ、穴あきのポリマーフィルム、または編まれた熱可塑性ポリマーであることができる。
【０００６】
本発明の第３の態様は、（１）複合ろ過構造を組み立てることと、（２）複合ろ過構造を密閉して密閉領域を形成し、およびプリフォームを形成することと、（３）プリフォームを外側ケース中に配置することと、（４）複合ろ過構造を溶着して、複合ろ過構造の外周からある距離で密閉領域中を伸びる取り付け溶着を形成させることとを含む、ろ過物品の形成方法に関する。複合ろ過構造は、レーザー溶着、高温ダイ溶着、または超音波溶着によって溶着されることができる。複合ろ過構造は、相互に隣接して配置された少なくとも２つのフルオロポリマー膜を含む。フルオロポリマー膜は、積み重ねられたまたは層状の形態で配置されることができ、または共にラミネート加工されることができる。フルオロポリマー膜は、相互に異なる泡立ち点を有することができる。例示的な態様において、支持層は、熱可塑性材料でできた、織物構造、不織構造、メッシュ、穴あきのポリマーフィルム、または編物構造である。一態様では、フルオロポリマー膜の少なくとも１つは、延伸されたポリテトラフルオロエチレン膜である。
【０００７】
本発明の第４の態様は、（１）複合ろ過構造を密閉して外周の密閉領域を形成させ、およびプリフォームを形成することと、（２）プリフォームを外側ケースに溶着し、および密閉領域の少なくとも一部分が取り付け溶着中にある取り付け溶着を形成させることとを含む、ろ過物品の形成方法に関する。プリフォームは、レーザー溶着、高温ダイ溶着、または超音波溶着を通して外側ケースに溶着されることができる。例示的な態様において、密閉領域および取り付け溶着は、そこを通ってポリマー材料を埋め込まれている。複合ろ過構造は、相互に隣接して配置された少なくとも２つのフルオロポリマー膜を含む。フルオロポリマー膜は、積み重ねられたまたは層状の形態で配置されることができ、または共にラミネート加工されることができる。少なくとも１つの態様において、フルオロポリマー膜の少なくとも１つは、延伸されたポリテトラフルオロエチレン膜である。
【図面の簡単な説明】
【０００８】
添付図面が含まれて、本開示の更なる理解を提供しそして本明細書の一部中に取り込まれ、本明細書の一部を構成し、添付図面は、本開示の原理を説明するのに役立つ記載と共に態様を具体的に示す。
【０００９】
【図１】図１は、本発明の少なくとも１つの態様によるフィルター材料内の材料の層の図式の具体的な説明である。
【００１０】
【図２】図２は、本発明の少なくとも１つの態様による積み重ねられたフィルター材料内の積み重ねられたフルオロポリマー膜の配置の図式の具体的な説明である。
【００１１】
【図３】図３は、積み重ねられたフィルター材料および密閉領域を含むプリフォームの図式の具体的な説明である。
【００１２】
【図４】図４は、密閉領域および密閉領域中の溶着領域を含むろ過物品の図式の具体的な説明である。
【００１３】
【図５】図５は、溶着領域がろ過物品の外周に位置するろ過物品の図式の具体的な説明である。
【００１４】
【図６】図６は、溶着領域がろ過物品の内周に位置する、ろ過物品の図式の具体的な説明である。
【００１５】
【図７】図７は、本発明の少なくとも１つの態様による３つのフルオロポリマー膜を含む積み重ねられたフィルター材料の図式の具体的な説明である。
【００１６】
【図８】図８は、本発明の１つの態様に従ってナノファイバープレフィルター材料を含む積み重ねられたフィルター材料の図式の具体的な説明である。
【発明を実施するための形態】
【００１７】
用語「殺菌グレードのフィルター」は、本明細書中で使用される場合、ＡＳＴＭ  Ｆ８３８よる微生物により挑戦された後に殺菌した排水を生成するろ過物品を意味する。Ｂｒｅｖｕｎｄｉｍｏｎａｓ  ｄｉｍｉｎｕｔａなどの代替微生物をこの試験で使用することができる。
【００１８】
本明細書中で使用される場合、用語「一体化された」は、水侵入試験によって試験された場合、本明細書中に規定された殺菌グレードのフィルターとして機能するフィルターの能力を損なうであろう漏れの証拠が無いことをフィルターが示すことを意味する。
【００１９】
本明細書中で使用される場合、用語「積み重ねられたフィルター材料」は、１つのフルオロポリマー膜が別のフルオロポリマー膜の上にあるように配置された少なくとも２つのフルオロポリマー膜を含むフィルター材料を意味する。
【００２０】
用語「ナノファイバー」は、本明細書中で使用される場合、数ナノメートルから約数千ナノメートルまでの直径を有する繊維を意味する。
【００２１】
本明細書中で使用される場合、用語「主表面」は、膜の長さに沿っておりかつ膜の厚さに垂直である上表面および／または底表面を意味する。
【００２２】
本明細書中で使用される場合、用語「の上の（に）」は、フルオロポリマー膜（例えば、延伸されたポリテトラフルオロエチレン（ｅＰＴＦＥ）膜）などの要素が、別の要素の上に直接あること、または介在する要素がまた存在できることを意味する。
【００２３】
本明細書中で使用される場合、語句「隣接するフルオロポリマー膜の間の距離」は、それらの間に介在する要素または膜なしで相互に積み重ねられた配置で隣に位置する２つのフルオロポリマー膜の間の距離を規定することを意味する。
【００２４】
本明細書中で使用される場合、用語「隣接した」は、フルオロポリマー膜（例えば、ｅＰＴＦＥ膜）などの要素が、別の要素に直接隣接していること、または介在する要素がまた存在できることを意味する。
【００２５】
用語「実質的に０μｍ」は、０．１μｍ以下である距離を規定することを意味する。
【００２６】
当業者は、本開示の種々の形態が、任意の数の方法および意図した機能を行うために構成された装置によって実現することを容易に理解するであろう。本明細書中で参照される添付図面の図は必ずしも正寸ではなく、本開示の種々の形態を具体的に示すように誇張されることができ、そしてその点で図は限定的に理解されるべきでないことにまた留意するべきである。
【００２７】
本発明は、複合ろ過構造、複合ろ過構造中に位置する密閉領域、および密閉領域と外側ケースとを相互に接続する取り付け溶着を含むろ過物品を対象にする。複合ろ過構造は、少なくとも２つのフルオロポリマー膜および支持層を含む。ろ過物品は、高流量を犠牲にすることなく、サイズ（例えば、直径で２５ｍｍ）が小さくおよび軽量（例えば、６グラム未満）である。
【００２８】
複合ろ過構造は、積み重ねられたフィルター材料および積み重ねられたフィルター材料を支持するように構成され、そして／または積み重ねられたフィルター材料から流体の排水を提供するように構成された、少なくとも１つの支持層を含む。さらに、少なくとも１つの支持層は、積み重ねられたフィルター材料を受け入れる材料を提供する。図１は、複合ろ過構造を形成するための材料の層の１つの例示的な配置を記載する。図に示すように複合ろ過構造１０は、積み重ねられたフィルター材料２０および上流の排水層を形成する第１の支持層３０を含むことができる。任意選択的に、複合ろ過構造１０は、下流の排水層を形成する第２の支持層４０を含む。矢印５は、複合ろ過構造を通って流れる流体の方向を記載する。
【００２９】
積み重ねられたフィルター材料２０は、少なくとも２つのフルオロポリマー膜を含む。これらのフルオロポリマー膜は、２つのフルオロポリマー膜を含む積み重ねられたフィルター材料を記載する図２中に概して示されているように、積み重ねられたまたは層状の形態で配置されることができる。フルオロポリマー膜５０は、フルオロポリマー膜５５に隣接してまたはフルオロポリマー膜５５の上に配置されて、（矢印５によって具体的に説明された）材料は膜５０，５５を通って流れる。１つまたは２つ以上の例示的な態様において、フルオロポリマー膜５０は、距離ｄでフルオロポリマー膜５５から分離されている。距離ｄは、隣接するフルオロポリマー膜間の距離である。本明細書中で使用される場合、語句「隣接するフルオロポリマー膜間の距離」は、それらの間に介在する要素または膜がない積み重ねられた配置で相互に隣接して位置する２つのフルオロポリマー膜間の距離を規定することを意味する。距離ｄは、約０μｍ〜約１００μｍ、約０μｍ〜約７５μｍ、約０μｍ〜約５０μｍ、または約０μｍ〜約２５μｍの範囲であることができる。いくつかの態様において、距離ｄは、０または実質的に０μｍ，０．１μｍ以下である。この距離はまた、約１００μｍ未満、約７５μｍ未満、約５０μｍ未満、約２５μｍ未満、約２０μｍ未満、約１５μｍ未満、約１０μｍ未満、約５μｍ未満または約１μｍ未満であることができる。
【００３０】
フルオロポリマー膜５０，５５は、相互の上に単に膜を置くことによって積み重ねられた配置で並べられることができる。代わりに、フルオロポリマー膜は、積み重ねられ、そしてその後に熱および／または圧力を共に使用してラミネート加工されることができる。複合積層フィルター材料を生成するように共延伸される２つのフルオロポリマー膜を用いた態様はまた、本発明の範囲内にあると考えられる。複合積層フィルター材料は、共押し出しされ、または共に一体化されることができる、フルオロポリマー膜の２つまたは３つ以上の層を含むことができる。そうした態様では、第１のフルオロポリマー膜および第２のフルオロポリマー膜は、積み重ねられた配置にあるが、第１のフルオロポリマー膜と第２のフルオロポリマー膜との間の距離は、０またはほぼ０である。フルオロポリマー膜５０，５５は、膜５０，５５が流体流れ中に位置する場合、流体流れからバクテリアをろ過する。
【００３１】
当然のことながら２超のフルオロポリマー膜は、積み重ねられたフィルター材料２０を形成することができる。図７中に概して記載されている１つのそうした態様において、積み重ねられたフィルター材料２０は、３つのフルオロポリマー膜５０，５５、および５７を含む。フルオロポリマー膜５０とフルオロポリマー膜５７との間の距離はｄ１として示され、そしてフルオロポリマー膜５７とフルオロポリマー膜５５との間の距離は、ｄ２として示されている。当然のことながらｄ１およびｄ２は、同一であるかまたは相違することができる。
【００３２】
いくつかの態様において、積み重ねられたフィルター材料２０は、フルオロポリマー膜間に位置する介在層を含むことができる。例えば、不織材料、ナノファイバー材料、および／または編物材料は、積み重ねられたフィルター要素中に散在されることができる。図８は、フルオロポリマー膜５０，５５、および５７、およびフルオロポリマー膜５７と５５との間の位置するプレフィルター材料６２を含む積み重ねられたフィルター材料２０を記載する。上記で規定した様に、距離ｄは、隣接するフルオロポリマー膜間の距離である。したがって、図８中の距離ｄは、フルオロポリマー膜５７とフルオロポリマー膜５５との間の距離として規定される。
【００３３】
さらに、フルオロポリマー膜は、同じフルオロポリマー源、異なるフルオロポリマー源、またはそれらの組み合わせから得ることができる。また、いくつかのまたは全てのフルオロポリマー膜は、互いに、組成、泡立ち点、厚さ、通気性、質量／面積、ノードおよび／もしくは原繊維の形状、またはサイズ、密度などにおいて変化できる。
【００３４】
１つまたは２つ以上の例示的な態様において、ポリマー材料および／または転相膜（ｐｈａｓｅ  ｉｎｖｅｒｓｉｏｎ  ｍｅｍｂｒａｎｅ）でできた多孔質ナノファイバー膜は、積み重ねられたフィルター材料２０においてフルオロポリマー膜の代わりにまたはフルオロポリマー膜に加えて使用されることができる。例えば、積み重ねられたフィルター材料２０は、ナノファイバーでできているか、ナノファイバーを含む膜を含むことができる。本明細書中で使用される場合、用語「ナノファイバー」は、数ナノメートル〜数千ナノメートルであるが、約１μｍ以下の直径を有する繊維を記載することを意味する。ナノファイバーの直径は、０超、約１０００ｎｍまでの直径、または０超、約１００ｎｍまでの直径の範囲であることができる。ナノファイバーは、熱可塑性または熱硬化性ポリマーで形成されていることができる。さらに、ナノファイバーは、電解紡糸ナノファイバーであることができる。一例として、図８中に記載されたプレフィルター６２は、ナノファイバープレフィルター（例えば、ナノファイバーでできた多孔質膜）であることができる。当然のことながら、多孔質ナノファイバー膜は、積み重ねられたフィルター材料２０内の任意の場所に配置されることができる。
【００３５】
支持層３０（および任意選択的に支持層４０）は、凝集構造に形成された複数の繊維（例えば、繊維、フィラメント、ヤーンなど）を含むことができる。支持層は、積み重ねられたフィルター材料に隣接しておよび積み重ねられたフィルター材料の下流に配置されて、積み重ねられたフィルター材料の支持およびフルオロポリマー膜５０，５５の受け入れのための材料を提供する。支持層３０，４０は、熱可塑性ポリマー材料（例えば、ポリプロピレン、ポリエチレン、またはポリエステル）、熱硬化性ポリマー材料（例えば、エポキシ、ポリウレタンまたはポリイミド）、またはエラストマーを使用してできた織物構造、不織構造、メッシュ、または編物構造であることができる。それぞれの支持層３０，４０の厚さは、約１μｍ〜約１００μｍ、約１μｍ〜約７５μｍ、または約１μｍ〜約５０μｍ、または約１μｍ〜約２５μｍの範囲であることができる。
【００３６】
１つまたは２つ以上の例示的な態様において、フルオロポリマー膜５０，５５の少なくとも１つは、ポリテトラフルオロエチレン（ＰＴＦＥ）膜または延伸されたポリテトラフルオロエチレン（ｅＰＴＦＥ）膜である。Ｂａｃｉｎｏらの米国特許第７，３０６，７２９号明細書、Ｂｒａｎｃａらの米国特許第５，８１４，４０５号明細書、Ｇｏｒｅの米国特許第３，９５３，５６６号明細書、Ｂａｃｉｎｏの米国特許第５，４７６，５８９号明細書、Ｂｒａｎｃａらの米国特許第５，１８３，５４５号明細書に記載された方法により調製された、延伸されたポリテトラフルオロエチレン（ｅＰＴＦＥ）膜を本明細書中で使用することができる。
【００３７】
フルオロポリマー膜は、原繊維によって相互に接続されたノードに特徴がある微細構造を有する機能性テトラフルオロエチレン（ＴＦＥ）コポリマー材料を含む延伸されたポリマー材料をまた含むことができ、この機能性ＴＦＥコポリマー材料は、ＴＦＥおよびＰＳＶＥ（パーフルオロスルホニルビニルエーテル）またはＴＦＥと、ビニリデンフルオライド（ＶＤＦ）であるがこれに限定されない別の好適な機能性モノマーとの機能性コポリマーを含む。機能性ＴＦＥコポリマー材料は、例えば、Ｘｕらの米国特許出願公開第２０１０／０２４８３２４号明細書またはＸｕらの米国特許出願公開第２０１２／０３５２８３号明細書に記載された方法により調製されることができる。当然のことながら、本願中において、用語「ＰＴＦＥ」は、ポリテトラフルオロエチレンだけでなく、Ｂｒａｎｃａの米国特許第５，７０８，０４４号明細書、Ｂａｉｌｌｉｅの米国特許第６，５４１，５８９号明細書、Ｓａｂｏｌらの米国特許第７，５３１，６１１号明細書、Ｆｏｒｄの米国特許出願公開第２００９／００９３６０２号明細書、およびＸｕらの米国特許出願公開第２０１０／０２４８３２４号明細書に記載されたなどの、延伸されたＰＴＦＥ、延伸された改質されたＰＴＦＥ、およびＰＴＦＥの延伸されたコポリマーをまた含むことを意味する。
【００３８】
１つまたは２つ以上の例示的な態様において、フルオロポリマー層は、以下の材料：Ｓｂｒｉｇｌｉａの米国特許出願公開第２０１４／０２１２６１２号明細書に記載された超高分子量ポリエチレン；Ｓｂｒｉｇｌｉａの米国仮特許出願第６２／０３０，４１９号明細書に記載されたポリパラキシリレン；Ｓｂｒｉｇｌｉａらの米国仮特許出願第６２／０３０，４０８号明細書に記載されたポリ乳酸；Ｓｂｒｉｇｌｉａの米国仮特許出願第６２／０３０，４４２号明細書に記載されたＶＤＦ−ｃｏ−（ＴＦＥまたはＴｒＦＥ）ポリマー；およびＳｂｒｉｇｌｉａの米国仮特許出願第６２／０３０，４４８号明細書に記載された交互のポリ（エチレンテトラフルオロエチレン）の１種または２種以上で置換されていることができる。
【００３９】
さらに、フルオロポリマー膜は、約１μｍ〜約１００μｍ、約１μｍ〜約７５μｍ、約１μｍ〜約５０μｍ、約１μｍ〜約２５μｍ、約１μｍ〜約２５μｍ、約１μｍ〜約１０μｍ、または約１μｍ〜約５μｍの厚さを有し、薄い。代わりに、フルオロポリマー膜は、約１００μｍ未満、約７５μｍ未満、約５０μｍ未満、約２５μｍ未満、約１０μｍ未満、または約５μｍ未満の厚さを有する。
【００４０】
フルオロポリマー膜は、約０．１ｇ／ｍ２〜約３０ｇ／ｍ２、約０．１ｇ／ｍ２〜約２５ｇ／ｍ２、約０．５ｇ／ｍ２〜２０ｇ／ｍ２、約１ｇ／ｍ２〜約１５ｇ／ｍ２、約１．５ｇ／ｍ２〜約１０ｇ／ｍ２、または約３ｇ／ｍ２〜約５ｇ／ｍ２の質量／面積を有する。さらに、フルオロポリマー膜は、Ｏｋｉｔａらの米国特許第４，１１３，９１２号明細書に開示された方法などであるがこれに限られない当業者に知られた方法を使用して、（例えば、水で湿潤できる）親水性を与えられることができる。
【００４１】
フルオロポリマー膜の泡立ち点は、約１０ｐｓｉ〜約５０ｐｓｉ、約１４ｐｓｉ〜約２０ｐｓｉ、または約２１ｐｓｉ〜約２５ｐｓｉの範囲であることができる。代わりに、フルオロポリマー膜は、約５０ｐｓｉ未満、約３５ｐｓｉ未満、約３０ｐｓｉ未満、または約２５ｐｓｉ未満の泡立ち点を有することができる。
【００４２】
図３を見ると、複合ろ過構造１０は、複合物構造をポリマーで充分に取り込むために、熱（例えば熱衝撃ヒートシール、高温ダイまたは誘導加熱）の適用により、プリフォーム６０に形成されることができる。少なくとも１つの態様において、熱は、輪状に適用されて、輪状のプリフォーム６０を作り出す。ポリマーが流動性を有する状態にある場合、ポリマーは密閉領域７０内の加熱された領域に受け入れられる（例えば、浸透する）ことが可能である。当然のことながら、他の形および寸法のプリフォーム６０は、本発明の範囲内にあると考えられる。熱は、複合ろ過構造１０の主表面の一方または両方に適用されることができる。用語「主表面」は、本明細書中で使用される場合は、膜の長さに沿っておりかつ膜の厚さに垂直である上表面および／または底表面を意味する。
【００４３】
少なくとも１つの態様において、複合ろ過構造１０への熱の適用は、加熱された領域において支持層３０，４０を形成するポリマー材料を溶融する。特に、支持層が作られているポリマーが軟化しおよび流動するように、充分な熱が適用される。いったんポリマーが硬化すると（例えば、凝固するかまたは硬化すると）、受け入れられた領域は密閉領域７０を形成する。例示的な態様において、ポリマーは、プリフォーム６０の厚さを通して受け入れられる。密閉領域７０は液体、気体、バクテリア、およびそれらの組み合わせを通さない。図３中に示された態様において、複合ろ過構造１０の余分な繊維および膜材料は切り取られ、複合ろ過構造１０で形成された複合材料８０の周囲の密閉領域７０を残す。例示的な態様において、プリフォームの直径は、約２００ｍｍ、約１５０ｍｍ、約１００ｍｍ、約７５ｍｍ、約５０ｍｍ、約３０ｍｍ、約２５ｍｍ、約２０ｍｍ、約１５ｍｍ、約１０ｍｍ、または約５ｍｍである。
【００４４】
次に、プリフォームは、殺菌グレードのフィルターとしての使用に好適なろ過物品９０に形成されることができる。プリフォーム６０は、熱可塑性または熱硬化性ポリマーで形成された外側ケース（図４中に示されていない）内に同心状に配置されることができる。例示的な態様において、外側ケースは、ポリプロピレンなどであるがこれに限られない溶融できる熱可塑性材料でできている。外側ケースは、従来のろ過機器にはまるように構成されている。いったん外側ケース中に配置されると、プリフォーム６０は、外側ケースに溶着されて、取り付け溶着１００を形成する。プリフォーム６０は、例えば、超音波溶着、高温ダイ溶着、またはレーザー溶着によってなどで、外側ケースに溶着されることができる。代わりに、プリフォーム６０は、圧縮によってエラストマーのＯ−リングで外側ケースに密閉されることができる。少なくとも１つの態様において、プリフォーム６０は、ポリマーを溶融して外側ケースを形成するのに充分な温度に、密閉領域７０の範囲において加熱される。いったんポリマーが冷却されると、取り込まれた領域中の凝固させたポリマーは、取り付け溶着１００を形成する。外側ケースのふた（図示されていない）は、フィルターケースの底に超音波溶着されて、完成したろ過機器を形成できる。取り付け溶着は、約５ｍｍ未満、または約０．１ｍｍ〜約５ｍｍ、約０．１〜約４ｍｍ、約０．１ｍｍ〜約２ｍｍ、約０．１〜約１ｍｍ、または約０．１〜約０．５ｍｍの幅を有することができる。
【００４５】
溶着領域は、ろ過物品９０の内径（ＩＤ）の外周から伸びる距離Ｘに位置することができる。距離Ｘは、０超、約０．５ｍｍ超、約１．０ｍｍ超、約５ｍｍ超、または約１０ｍｍ超であることができる。距離Ｘが、複合材料８０の外周とろ過物品９０の外周との間の直線に沿った距離で、０超および距離Ｙ以下である限り、取り付け溶着１００は、密閉領域７０中の任意の場所に位置することができる。言い換えれば、距離Ｘは、外径（ＯＤ）から内径（ＩＤ）を差し引くことによって得られた距離を超えることはできない。例えば、図５に示されているように、溶着領域１００は、ろ過物品の外周に位置することができる。
しかし、溶着領域１００が、図６中に示されているものなどの０の距離で位置する場合、フィルターは損なわれるであろう。
【００４６】
本開示の種々の形態が、意図された機能を果たすように構成された任意の数の方法および装置によって実現できることを、当業者は容易に理解するであろう。本明細書中で参照した添付図面図は必ずしも実寸ではなく、本開示の種々の形態を具体的に示すように強調されていることができ、そしてその点において、図は、限定的に考えられるべきではないことに留意すべきである。
【００４７】
試験方法
当然のことながら、ある方法および装置が下記に記載されているが、当業者によって好適に決定される他の方法または装置を代わりに利用できる。
【００４８】
水侵入試験
【００４９】
ろ過物品は、以下の試験装置：モデルＳａｒｔｏｃｈｅｃｋ（商標）４試験ユニット１６２８８−ＴＵ（Ｓａｒｔｏｒｉｕｓ  ＡＧ）を使用した水進入試験法により一体性を試験された。以下のパラメーター：試験安定化時間：３分、実際の試験時間：３分を使用した。３０ｐｓｉの水圧力で３分間物品の上流側を加圧することによって引き起こされた水力応力にろ過物品を曝した。ろ過物品の下流側を雰囲気に曝した。フィルターの上流側上の流量を、試験装置中のマスフローコントローラーを使用して測定した。測定された流量が０．０６ｍｌ／分未満である場合、ろ過物品が一体化されるように決定した。
【００５０】
エアフロー
【００５１】
０．１７４ｐｓｉ（１２ミリバール）の差圧が適用された場合、２．９９ｃｍ２の面積で試料上の試料を通る（リッター／時間の単位での）エアフローを、ＡＴＥＱ  ＤＳ２０試験機を使用して測定した。
【００５２】
面積当たりの質量
【００５３】
切断して２．５４ｃｍ×１５．２４ｃｍの長方形の断片を形成した試料ダイを、（Ｍｅｔｔｌｅｒ−Ｔｏｌｅｄｏ  ａｎａｌｙｔｉｃａｌ  ｂａｌａｎｃｅ  Ｍｏｄｅｌ  ＡＧ２０４を使用して）それらの質量を決定するために測定した。測定した質量を試料の面積で割ることで面積当たりの質量を算出した。
【００５４】
通気性
【００５５】
Ｆｒａｚｉｅｒ浸透性の読み取りは、１２．７ｍｍの水柱の試験試料にわたる差圧低下で、１分当たりの試料面積の１平方フィート当たり立方フィートでの空気の流れの速度である。１７．２ｃｍ直径（２３２ｃｍ２の面積）の円形開口を有する円形ガスケットとフランジの付いた治具に試験試料をクランプすることによって通気性を測定した。試料治具の上流側を、乾燥圧縮空気源と接続された流量計に接続した。試料治具の下流側は、雰囲気に対して開放されていた。試料を通る流量を測定し、そしてＦｒａｚｉｅｒ数として測定した。
【００５６】
泡立ち点
【００５７】
キャピラリーフローポロメーター（Ｑｕａｎｔａｃｈｒｏｍｅ  Ｉｎｓｔｒｕｍｅｎｔｓからのモデル３Ｇ  ｚｈ）を使用して、ＡＳＴＭ  Ｆ３１６−０３の一般的教示により泡立ち点を測定した。試料ホルダーは、２５．４ｍｍ直径の多孔質金属板（部番：０４１５０−１００３０−２５、  Ｑｕａｎｔａｃｈｒｏｍｅ  Ｉｎｓｔｒｕｍｅｎｔｓ）および２５ｍｍ直径のプラスチックマスク（部番ＡＢＦ−３００，  Ｐｒｏｆｅｓｓｉｏｎａｌ  Ｐｌａｓｔｉｃｓ）を含む。試料を金属板とプラスチックマスクとの間に置いた。試料を次にクランプし、Ｏ−リング（部番５１０００−２５００２０００，  Ｑｕａｎｔａｃｈｒｏｍｅ  Ｉｎｓｔｒｕｍｅｎｔｓ）を用いて密閉した。試料を試験流体（１９．１ダイン／ｃｍの表面張力を有するシリコーン流体）を用いて湿らせた。３Ｇ  Ｗｉｎソフトウェア、バージョン２．１を使用して、以下のパラメーターを表１で特定したように設定した。
【表１】
0006442077.tif 000002
【実施例】
【００５８】
例１
【００５９】
保持力のある膜層が２つの保護カバー層の間に位置するように、層を共に共延伸することによって、保持力のある膜層（０．５２ｇ／ｍ２の質量、４０．３２ｐｓｉの泡立ち点、５．１２  Ｆｒａｚｉｅｒの通気性）および保護カバー層（３．３ｇ／ｍ２の質量、８．８ｐｓｉの泡立ち点、４  Ｆｒａｚｉｅｒの通気性）を含む延伸されたポリテトラフルオロエチレン（ｅＰＴＦＥ）複合物を形成した。得られた複合物の質量、泡立ち点およびエアフローは、７．１ｇ／ｍ２，４０．３２ｐｓｉ、および６１．２５リッター／時間と、それぞれ測定された。
【００６０】
熱および圧力を使用して、上記のｅＰＴＦＥ複合物を、スパンボンドされたポリプロピレン材料（Ｐｏｌｙｍｅｒ  Ｇｒｏｕｐ，  Ｉｎｃからの部番Ｍ３１５１Ｃ）の層にラミネート加工した。同じ材料の別の層を、ラミネートのｅＰＴＦＥ膜側上に得られたラミネートの上に配置した。
【００６１】
密閉領域を作ることによって上記のすべての層を使用して、円形プリフォームを形成し、次にダイパンチを使用してプリフォームに穴を開けた。密閉容器において４２５°Ｆ（２１８℃）の温度で６秒の滞留時間で、次に１１０°Ｆ（４３℃）で８秒の冷却周期で、層を共に熱衝撃溶着することによって、密閉領域を作り出した。次にダイパンチを使用して１．２４インチ（３．１５ｃｍ）の外径（ＯＤ）および１．０６インチ（２．６９ｃｍ）の内径（ＩＤ）を有する円形プリフォームに切り出した。密閉領域の幅は０．１８インチ（０．４６ｃｍ）であった。
【００６２】
次に、円形プリフォームを、密閉領域中での取り付け溶着を通してポリプロピレンフィルターケースの底に取り付けた。取り付け溶着は、０．０４５インチ（１．１４ｍｍ）の幅を有した。５２５°Ｆ（２７４℃）の温度において、１０秒の滞留時間でヒートステークすることによって、取り付け溶着を形成した。取り付け溶着は、内径の外周から０．０３インチ（０．７２ｍｍ）に位置した。フィルターケースのふたを、フィルターケースの底に超音波溶着して、最終のろ過物品を形成した。
【００６３】
ろ過物品は、水侵入試験を使用して一体性を試験された。測定された流量は０．０６ｍｌ／分未満であり、ろ過物品が一体化された（すなわち、漏れが観察されなかった）ことを示した。
【００６４】
例２
【００６５】
保持力のある膜層を含む延伸されたポリテトラフルオロエチレン（ｅＰＴＦＥ）膜のプレフォームドスタックを、２つの保護カバー層の間に置いた。この３つの層スタックを、スパンボンドしたポリプロピレン材料の２つの層の間に置いた。ろ過物品を例１に記載されたように、この５つの層スタックから形成した。ろ過物品は一体化していた。
【００６６】
比較例
【００６７】
例１によりろ過物品を形成したが、図５に示すように距離Ｄを０に等しくした。ろ過物品を、水侵入試験を使用して一体性を試験した。測定された流量は、０．０６ｍｌ／分超であり、ろ過物品が一体化されていない（すなわち、漏れが観察された）ことを示す。
【００６８】
本願の発明を上記に一般的および特定の実施形態について記載した。本開示の範囲を離れることなく態様において種々の改変および変形ができることは当業者には明らかであろう。したがって、付属の請求項の範囲およびそれらの均等である限り、態様が、本発明の改変および変形を範囲とすることが意図される。
（態様）
（態様１）
ろ過物品であって、
支持層と、相互に隣接して配置された少なくとも２つのフルオロポリマー膜を含む積み重ねられたフィルター材料と、を含む、複合ろ過構造と、
前記複合ろ過構造の周囲の密閉領域と、
前記密閉領域および外側ケースを相互に接続する取り付け溶着であって、前記複合ろ過構造を前記外側ケースに溶着する取り付け溶着と、
を含み、
前記取り付け溶着が、前記複合ろ過構造の外周からある距離離れてかつ前記密閉領域中を伸びており、前記距離が０超である、ろ過物品。
（態様２）
前記積み重ねられたフィルター材料が第１のフルオロポリマー膜および第２のフルオロポリマー膜を含み、前記第１のフルオロポリマー膜が前記第２のポリマー膜からある距離離れて位置しており、前記距離が１００μｍ未満である、態様１に記載のろ過物品。
（態様３）
前記第１のフルオロポリマー膜が第１の泡立ち点を有し、そして前記第２のフルオロポリマー膜が第２の泡立ち点を有し、前記第１の泡立ち点が前記第２の泡立ち点と異なる、態様２に記載のろ過物品。
（態様４）
前記フルオロポリマー膜が相互にラミネート加工されている、態様１に記載のろ過物品。
（態様５）
前記積み重ねられたフィルター材料は、多孔質ナノファイバー膜、転相膜、またはそれらの組み合わせをさらに含む、態様１に記載のろ過物品。
（態様６）
前記密閉領域および前記取り付け溶着がそれぞれ、そこを通ってポリマー材料を埋め込まれている、態様１に記載のろ過物品。
（態様７）
前記支持層がポリマー材料を含み、そして前記密閉領域および前記取り付け溶着がそこを通って前記ポリマー材料を埋め込まれている、態様１に記載のろ過物品。
（態様８）
前記支持層が、多孔質不織布、織物、メッシュ、または編物の、熱可塑性もしくは熱硬化性ポリマーを含む、態様１に記載のろ過物品。
（態様９）
前記フルオロポリマー膜の少なくとも１つが、延伸された、ポリテトラフルオロエチレン（ｅＰＴＦＥ）膜である、態様１に記載のろ過物品。
（態様１０）
前記密閉領域が、液体、気体、バクテリア、およびそれらの組み合わせに不浸透性である、態様１に記載のろ過物品。
（態様１１）
ろ過物品であって、
支持層と、第１のフルオロポリマー膜と第２のフルオロポリマー膜と第３のフルオロポリマー膜とを含み前記第２のフルオロポリマー膜が前記第１のフルオロポリマー膜と第２のフルオロポリマー膜との間に配置されている積み重ねられたフィルター材料と、を含む、複合ろ過構造と、
前記複合ろ過構造の周囲の密閉領域と、
前記密閉領域と外側ケースとを相互に接続する取り付け溶着であって、前記複合ろ過構造を前記外側ケースに付着させる取り付け溶着と、
を含む、ろ過物品であって、
前記第２のフルオロポリマー膜が、第１の泡立ち点を有し、そして前記第１のフルオロポリマー膜および第３のフルオロポリマー膜が、第２の泡立ち点を有し、前記第１の泡立ち点が前記第２の泡立ち点と異なり、
前記取り付け溶着が前記複合ろ過構造の外周からある距離離れておりかつ前記密閉領域中を伸びており、前記距離が０超である、ろ過物品。
（態様１２）
前記積み重ねられたフィルター材料が、多孔質ナノファイバー膜、転相膜、またはそれらの組み合わせをさらに含む、態様１１に記載のろ過物品。
（態様１３）
前記積み重ねられたフィルター材料が、多孔質ナノファイバー膜を含むプレフィルターをさらに含む、態様１１に記載のろ過物品。
（態様１４）
前記第１のフルオロポリマー膜、前記第２のフルオロポリマー膜、および前記第３のフルオロポリマー膜が相互にある距離離れて配置されており、前記距離が１００μｍ未満である、態様１１に記載のろ過物品。
（態様１５）
前記第１のフルオロポリマー膜、前記第２のフルオロポリマー膜、および前記第３のフルオロポリマー膜の少なくとも２つが、相互にラミネート加工されている、態様１１に記載のろ過物品。
（態様１６）
前記密閉領域および前記取り付け溶着がそれぞれ、そこを通ってポリマー材料を埋め込まれている、態様１１に記載のろ過物品。
（態様１７）
前記支持層がポリマー材料を含み、そして前記密閉領域および前記取り付け溶着がそこを通って前記ポリマー材料を埋め込まれている、態様１１に記載のろ過物品。
（態様１８）
前記支持層が、多孔質不織布、織物、メッシュ、または編物の、熱可塑性もしくは熱硬化性ポリマーを含む、態様１１に記載のろ過物品。
（態様１９）
前記フルオロポリマー膜の少なくとも１つが、延伸されたポリテトラフルオロエチレン（ｅＰＴＦＥ）膜である、態様１１に記載のろ過物品。
（態様２０）
前記密閉領域が、液体、気体、バクテリア、およびそれらの組み合わせに不浸透性である、態様１１に記載のろ過物品。
（態様２１）
支持層と、相互に隣接して配置された少なくとも２つのフルオロポリマー膜を含む積み重ねられたフィルター材料と、を含む、複合ろ過構造を組み立てることと、
前記複合ろ過構造を密閉して、密閉領域を形成しおよびプリフォームを形成することと、
外側ケース中に前記プリフォームを配置することと、
前記複合ろ過構造を溶着して、前記複合ろ過構造の外周からある距離離れておりかつ前記密閉領域中を伸び、前記距離が０超である、取り付け溶着を形成することと、
を含む、ろ過物品を形成する方法。
（態様２２）
前記積み重ねられたフィルター材料が、第１のフルオロポリマー膜および第２のフルオロポリマー膜を含み、前記第１のフルオロポリマー膜が前記第２のポリマー膜からある距離離れており、前記距離が１００μｍ未満である、態様２１に記載の方法。
（態様２３）
前記第１のフルオロポリマー膜が、第１の泡立ち点を有し、そして前記第２のフルオロポリマー膜が、第２の泡立ち点を有し、前記第１の泡立ち点が前記第２の泡立ち点と異なる、態様２１に記載の方法。
（態様２４）
前記フルオロポリマー膜が、相互にラミネート加工されている、態様２１に記載の方法。
（態様２５）
前記積み重ねられたフィルター材料が、多孔質ナノファイバー膜、転相膜、またはそれらの組み合わせをさらに含む、態様２１に記載の方法。
（態様２６）
前記積み重ねられたフィルター材料が、多孔質ナノファイバー膜を含むプレフィルターをさらに含む、態様２１に記載の方法。
（態様２７）
前記密閉領域および前記取り付け溶着が、それぞれ、そこを通ってポリマー材料を埋め込まれている、態様２１に記載の方法。
（態様２８）
前記支持層がポリマー材料を含み、そして前記密閉領域および前記取り付け溶着がそこを通って前記ポリマー材料を埋め込まれている、態様２１に記載の方法。
（態様２９）
前記溶着が、レーザー溶着または超音波溶着を含む、態様２１に記載の方法。
（態様３０）
複合ろ過構造を密閉して、外周の密閉領域を形成し、およびプリフォームを形成することと、
前記プリフォームを外側ケースに溶着し、および取り付け溶着を形成することと、
を含む、ろ過物品の形成方法であって、
前記密閉領域の少なくとも一部分が、前記取り付け溶着中にある、方法。
（態様３１）
前記積み重ねられたフィルター材料が第１のフルオロポリマー膜および第２のフルオロポリマー膜を含み、前記第１のフルオロポリマー膜が前記第２のポリマー膜からある距離離れて位置し、前記距離が１００μｍ未満である、態様３０に記載の方法。
（態様３２）
前記第１のフルオロポリマー膜が第１の泡立ち点を有し、および前記第２のフルオロポリマー膜が第２の泡立ち点を有し、前記第１の泡立ち点が前記第２の泡立ち点と異なる、態様３１に記載の方法。
（態様３３）
前記フルオロポリマー膜が相互にラミネート加工されている、態様３０に記載の方法。
（態様３４）
前記複合ろ過構造が、
支持層と、
相互に隣接して配置された少なくとも２つの延伸されたフルオロポリマー膜を含む膜層と、を含む、態様３０に記載の方法。
（態様３５）
前記膜層が、多孔質ナノファイバー膜、転相膜、またはそれらの組み合わせをさらに含む、態様３４に記載の方法。
（態様３６）
前記膜層が、多孔質ナノファイバー膜を含むプレフィルターをさらに含む、態様３４に記載の方法。
（態様３７）
前記支持層がポリマー材料を含み、そして前記密閉領域および前記取り付け溶着がそこを通って前記ポリマー材料を埋め込まれている、態様３０に記載の方法。
（態様３８）
前記密閉領域および前記取り付け溶着が、それぞれ、そこを通ってポリマー材料を埋め込まれている、態様３０に記載の方法。
（態様３９）
前記溶着が、レーザー溶着または超音波溶着を含む、態様３０に記載の方法。
【図１】
0006442077.tif 000003
【図２】
0006442077.tif 000004
【図３】
0006442077.tif 000005
【図４】
0006442077.tif 000006
【図５】
0006442077.tif 000007
【図６】
0006442077.tif 000008
【図７】
0006442077.tif 000009
【図８】
0006442077.tif 000010